(57)【要約】【課題】  低粘度化が可能で、熱伝導率、可撓性及び絶縁性の全てに優れたウレタン樹脂硬化物を得ることのできる２液タイプのウレタン樹脂組成物を提供する。【解決手段】  （Ａ）ポリオール化合物、（Ｂ）水酸基を含有しない可塑剤、（Ｃ）窒化ホウ素、（Ｄ）球状アルミナ及び（Ｅ）結晶シリカを含有する（Ｉ）主剤、並びに（Ｆ）ポリイソシアネート化合物を含有する（ＩＩ）硬化剤からなる２液タイプのウレタン樹脂組成物。上記（Ｃ）窒化ホウ素の形状は球状凝集体を形成するものであること、（Ｄ）アルミナの平均粒径が１〜３０μｍであること、及び、（Ｅ）結晶シリカの平均粒径が１〜１０μｍであることが、それぞれ、好ましい。また、上記（Ａ）及び（Ｂ）の総量１００質量部に対して、（Ｃ）窒化ホウ素を５０〜１００質量部、（Ｄ）アルミナを７０〜１３０質量部、及び、（Ｅ）結晶シリカを１００〜２００質量部、それぞれ、含むことが好ましい。【選択図】  なし【特許請求の範囲】
【請求項１】
（Ａ）ポリオール化合物、（Ｂ）水酸基を含有しない可塑剤、（Ｃ）窒化ホウ素、（Ｄ）球状アルミナ及び（Ｅ）結晶シリカを含有する（Ｉ）主剤、並びに（Ｆ）ポリイソシアネート化合物を含有する（ＩＩ）硬化剤からなる２液タイプのウレタン樹脂組成物。
【請求項２】
前記（Ｃ）窒化ホウ素の形状が球状凝集体を形成する請求項１に記載の２液タイプのウレタン樹脂組成物。
【請求項３】
前記（Ａ）成分及び（Ｂ）成分の総量１００質量部に対して、（Ｃ）窒化ホウ素を４０〜１００質量部含む請求項１〜２のいずれかに記載の２液タイプのウレタン樹脂組成物。
【請求項４】
前記（Ａ）成分及び（Ｂ）成分の総量１００質量部に対して、（Ｄ）球状アルミナを７０〜１３０質量部含む請求項１〜３のいずれかに記載の２液タイプのウレタン樹脂組成物。
【請求項５】
前記（Ａ）成分及び（Ｂ）成分の総量１００質量部に対して、（Ｅ）結晶シリカを１００〜２００質量部含む請求項１〜４のいずれかに記載の２液タイプのウレタン樹脂組成物。
【請求項６】
請求項１〜５のいずれかに記載の２液タイプのウレタン樹脂組成物を用いて絶縁処理された電気電子部品。
【発明の詳細な説明】
【技術分野】
【０００１】
本発明は、電気電子部品の絶縁処理に好適な２液タイプのウレタン樹脂組成物及びこれを用いた電気電子部品に関する。
【背景技術】
【０００２】
ウレタン樹脂組成物は、優れた絶縁特性及び可撓性を有しているため、各種絶縁材料として電気電子部品等に広く用いられている。これに対して、電気電子部品は、年々小型軽量化及び、動作温度の上昇傾向にあるとともに、動力に電力を用いた自動車等が実用化されつつある中で、高出力化の傾向にある。こうした電気電子部品の高性能化に伴って、電気電子部品に使用される絶縁材料に対しては、熱伝導率の向上が要求されている。また、電気電子部品に絶縁処理を施す際の作業性等の観点から、ウレタン樹脂組成物には、低粘度化が可能であることも要求されている。
【０００３】
従来、ウレタン樹脂組成物の耐熱性を向上させる手法としては、３つ以上の官能基を有する単量体を用いたり、ウレタン樹脂中の骨格に強靭な構造を導入する手法が挙げられる（例えば、特許文献１参照）。しかし、かかる手法により改質されたウレタン樹脂では、樹脂としての可撓性が低下するため、耐クラック性が劣るといった問題点があった。また、ウレタン樹脂自体が硬くなるために充分な無機充填剤を混合させることができなくなり、その結果、熱伝導効果が得られないといった２次的な弊害も出てくるといった問題点もあった。
【０００４】
一方、ウレタン樹脂組成物に可塑剤を添加して、ウレタン樹脂組成物からなる硬化膜の可撓性を向上させることが検討されているが、この方法では、ウレタン樹脂組成物からなる硬化膜の絶縁性及び機械特性が低下するといった問題点があった（例えば、特許文献２参照）。
【先行技術文献】
【特許文献】
【０００５】
【特許文献１】特開平７−２５８９１４号公報
【特許文献２】特開２００８−１２０９９８号公報
【発明の概要】
【発明が解決しようとする課題】
【０００６】
本発明は、上記従来技術の有する課題に鑑みてなされたものであり、低粘度化が可能であるとともに、熱伝導率、可撓性及び絶縁性の全てに優れたウレタン樹脂硬化物を得ることのできる２液タイプのウレタン樹脂組成物及びこのウレタン樹脂組成物を用いた電気電子部品を提供することを目的とする。
【課題を解決するための手段】
【０００７】
上記目的を達成するために、本発明は、主剤に（Ａ）ポリオール化合物、（Ｂ）水酸基を含有しない可塑剤、（Ｃ）窒化ホウ素、（Ｄ）球状アルミナ及び（Ｅ）結晶シリカを含有する（Ｉ）主剤、並びに（Ｄ）ポリイソシアネート化合物を含有する（ＩＩ）硬化剤からなる２液タイプのウレタン樹脂組成物を提供する。
【０００８】
かかるウレタン樹脂組成物によれば、上記各成分を含む構成を有することにより、熱伝導率、耐熱性、可撓性及び絶縁性の全てに優れたウレタン樹脂硬化物を得ることができる。特に、本発明のウレタン樹脂組成物は、上記（Ｃ）窒化ホウ素を含有することにより、より高い熱伝導率を得る事が可能となる。
【０００９】
また、本発明のウレタン樹脂組成物において、上記（Ｃ）無機充填剤に含まれる窒化ホウ素の形状が球状凝集体であることが好ましい。（Ｃ）無機充填剤に含まれる窒化ホウ素の形状が球状凝集体であることにより、より十分な低粘度化が可能であり、且つ、高い熱伝導率により優れた硬化物を得ることができる。
【００１０】
また、本発明のウレタン樹脂組成物において、上記（Ｃ）窒化ホウ素の充填量が、（Ｃ）成分、（Ｄ）成分及び（Ｅ）成分を含む全充填剤量に対して１３〜３０質量％であることが好ましい。（Ｃ）窒化ホウ素の充填量が、全充填剤量に対して１３〜３０質量％であることにより、ウレタン樹脂組成物における無機充填剤を高い濃度で充填しても、より十分な低粘度化が可能であり、且つ、高い熱伝導率により優れた硬化物を得ることができる。このような観点から、（Ｃ）窒化ホウ素の充填量が、全充填剤量に対して１５〜２５質量％であることがより好ましい。
【００１１】
また、本発明のウレタン樹脂組成物において、上記（Ｄ）アルミナの平均粒径は１〜３０μｍである事が好ましい。これにより、低粘度なウレタン組成物、及び熱伝導率に優れた硬化物を得ることができる。
【００１２】
また、本発明のウレタン樹脂組成物において、上記（Ｅ）結晶シリカの平均粒径は１〜１０μｍである事が好ましい。これにより、安価で無機充填剤が沈降しにくいウレタン組成物、及び熱伝導率のより優れた硬化物を得ることができる。
【００１３】
本発明はまた、上記本発明のウレタン樹脂組成物を用いて絶縁処理された電気電子部品を提供する。
【００１４】
かかる電気電子部品は、上記本発明のウレタン樹脂組成物を用いて絶縁処理されているため、熱伝導率、可撓性及び絶縁性に優れたものとなる。
【発明の効果】
【００１５】
本発明のウレタン樹脂組成物は、低粘度化が可能であるため作業性に優れ、また、熱伝導率に優れるため高い熱放散性を有し、可撓性に優れるため絶縁処理等に適し、更に絶縁性にも優れるウレタン樹脂硬化物を得ることができる。したがって、本発明のウレタン樹脂組成物を用いることにより、熱伝導率、可撓性及び絶縁性に優れた電気電子部品を提供することができる。
【発明を実施するための形態】
【００１６】
本発明のウレタン樹脂組成物は、（Ａ）ポリオール化合物（以下、場合により「（Ａ）成分」という）、（Ｂ）水酸基を含有しない可塑剤（以下、場合により「（Ｂ）成分」という）、（Ｃ）窒化ホウ素（以下、場合により「（Ｃ）成分」という）、（Ｄ）球状アルミナ（以下、場合により「（Ｄ）成分」という）、（Ｅ）結晶シリカ（以下、場合により「（Ｅ）成分」という）を含有する（Ｉ）主剤、及び（Ｆ）ポリイソシアネート化合物（以下、場合により「（Ｆ）成分」という）を含有する（ＩＩ）硬化剤からなることを特徴とする。以下、これらの構成要素について、順次に説明する。
【００１７】
＜（Ａ）ポリオール化合物＞
本発明のウレタン樹脂組成物の樹脂成分を構成する（Ａ）ポリオール化合物は、１分子中に１個又はそれ以上の水酸基を含有するものである。かかる（Ａ）ポリオール化合物としては、例えば、ポリオレフィンポリオール、ポリエーテルポリオール及びポリエステルポリオール等が挙げられる。
【００１８】
上記ポリオレフィンポリオールとしては、例えば、ブタジエン、イソプレンなどのジエン化合物と、必要によりスチレン、アクリロニトリルなどとを、例えば、金属リチウム、金属カリウム、金属ナトリウムなどのアニオン重合触媒の存在下で重合させたのち、エチレンオキサイド、プロピレンオキサイドなどのアルキレンオキサイドを付加重合させて得られるポリオール；上記ジエン化合物を、例えば、過酸化水素などの水酸基を有するラジカル開始剤によりラジカル重合させて得られるポリオール；これらのポリオールに水素添加したポリオールなどが挙げられる。
【００１９】
上記ポリエーテルポリオールとしては、硬化性の向上の観点から、（Ａ１）分子中に２〜３個の水酸基を有する化合物を含むことが好ましく、例えば、エチレングリコール、プロピレングリコール、グリセリン、トリメチロールプロパンなどに、エチレンオキサイド、プロピレンオキサイドまたはブチレンオキサイド、或いはそれらの混合物などのアルキレンオキサイドを、アルカリ触媒などの存在下で付加重合させたポリアルキレンポリオール；テトラヒドロフランをカチオン触媒下で重合させたポリテトラメチレングリコール；これらの混合物などが挙げられる。
【００２０】
上記ポリエステルポリオールは、例えば、二塩基酸と多価アルコールとの重縮合反応、カプロラクトンの開環重合、又はアルキレンカーボネートとグリコールとのエステル交換反応から得られる。ポリエステルポリオールの具体例としては、ダイマー酸系ジオール、セバシン酸系ポリエステルポリオール、コハク酸系ポリエステルポリオール、ヒマシ油、水素化ヒマシ油、ヒマシ油エステル交換物等のポリオール化合物等が挙げられる。
【００２１】
また、上記以外のポリオール化合物としては、１，２−プロピレングリコール、ジプロピレングリコール、１，２−ブタンジオール、１，３−ブタンジオール、２，３−ブタンジオール、１，２−ペンタンジオール、２，３−ペンタンジオール、２，５−ヘキサンジオール、２，４−ヘキサンジオール、２−エチル−１，３−ヘキサンジオール、シクロヘキサンジオール、グリセリン、Ｎ，Ｎ−ビス−２−ヒドロキシプロピルアニリン、Ｎ，Ｎ’−ビスヒドロキシイソプロピル−２−メチルピペラジン、ビスフェノールＡのプロピレンオキサイド付加物、エチレングリコール、ジエチレングリコール、１，３−プロピレングリコール、１，４−ブタンジオール、１，５−ペンタンジオール、１，６−ヘキサンジオール、ヘプタンジオール、オクタンジオール、トリメチロールプロパン、ペンタエリスリトール、ジペンタエリスリトール、テトラヒドロフラン−アルキレンオキサイド共重合ポリオール、エポキシ樹脂変性ポリオール、部分ケン化エチレン−酢酸ビニル共重合体、また、これらの化合物の水素添加化合物等が挙げられる。
【００２２】
上記ポリオレフィンポリオール、ポリエーテルポリオール及びポリエステルポリオール等のポリオール化合物の中でも、耐クラック性の観点や寿命の観点から、ポリオレフィンポリオールが好ましく、水添ポリイソプレンジオール又は水添ポリブタジエンジオールがより好ましい。水添ポリイソプレンジオールは、エポール（出光石油化学（株）製、商品名）として商業的に入手可能である。
【００２３】
また、（Ａ）ポリオール化合物の一成分として、（Ａ２）分子中に１個の水酸基を有する化合物を含んでいてもよく、本発明のウレタン樹脂組成物の硬化物の可撓性をより向上できる観点からは、その方が好ましい。
（Ａ）成分が（Ａ２）分子中に１個の水酸基を有する化合物を含む場合の含有割合は、硬化性の観点から、（Ａ）成分全量を基準として、１〜４０質量％であることが好ましく、２〜３０質量％であることがより好ましく、５〜２０質量％であることが特に好ましい。
【００２４】
（Ａ２）成分としては、例えば、１官能のヒマシ油エステル交換物等が挙げられる。また、水酸基を有するポリオレフィン、水酸基を有するポリエーテル、水酸基を有するポリエステルであって、水酸基を分子中に１個のみ有するものがある。
【００２５】
上述したポリオール化合物は、１種を単独で使用できる他、適当な２種以上を混合して用いることもできる。必要に応じて使用される分子中に１個の水酸基を有する化合物についても同様である。
【００２６】
また、本発明のウレタン樹脂組成物は、低粘度化や硬化物の可撓性をより向上できる観点から、水添ポリオレフィンポリオール、ポリエーテルポリオール又はポリエステルポリオールと共に、低分子ジオールを含有することが好ましい。低分子ジオールの例としては、１，２−プロピレングリコール、ジプロピレングリコール、１，２−ブタンジオール、１，３−ブタンジオール、２，３−ブタンジオール、１，２−ペンタンジオール、２，３−ペンタンジオール、２，５−ヘキサンジオール、２，４−ヘキサンジオール、２−エチル−１，３−ヘキサンジオール、シクロヘキサンジオール、グリセリン、Ｎ，Ｎ−ビス−２−ヒドロキシプロピルアニリン、Ｎ，Ｎ’−ビスヒドロキシイソプロピル−２−メチルピペラジン、ビスフェノールＡのプロピレンオキサイド付加物、エチレングリコール、ジエチレングリコール、１，３−プロピレングリコール、１，４−ブタンジオール、１，５−ペンタンジオール、１，６−ヘキサンジオール、ヘプタンジオール、オクタンジオール、トリメチロールプロパン、ペンタエリスリトール、ジペンタエリスリトール、テトラヒドロフラン−アルキレンオキサイド共重合ポリオール、エポキシ樹脂変性ポリオール、部分ケン化エチレン−酢酸ビニル共重合体、また、これらの化合物の水素添加化合物等が挙げられる。
【００２７】
上記低分子ジオールを含有する場合の含有割合は、硬化性、耐熱性の観点から、（Ａ）成分全量を基準として、１〜２０質量％であることが好ましく、２〜１０質量％であることがより好ましく、３〜５質量％であることが特に好ましい。
【００２８】
本発明のウレタン樹脂組成物において、上記（Ａ）ポリオール化合物の含有量は、（Ａ）成分及び（Ｂ）成分の総量を基準として、２０〜９５質量％であることが好ましく、３０〜９０質量％であることがより好ましく、４０〜８０質量％であることが特に好ましい。この含有量が２０質量％未満であると、硬化不良になりやすくなる傾向があり、９５質量％を超える場合でも硬化不良になりやすくなる傾向がある。
【００２９】
＜（Ｂ）水酸基を含有しない可塑剤＞
本発明にかかるウレタン樹脂組成物に用いられる（Ｂ）可塑剤は、ウレタン樹脂硬化物の可撓性をより向上できる観点から、水酸基を有しない可塑剤が好適である。この水酸基を有しない可塑剤としては、例えば、ジオクチルフタレート、ジウンデシルフタレート等のフタレート化合物；トリフェニルホスフェート、トリクレジルホスフェート、クレジルジフェニルホスフェート等の芳香族リン酸エステル；ポリ−α−オレフィン等のオレフィン系可撓化材などが挙げられる。トリフェニルホスフェート、トリクレジルホスフェート、クレジルジフェニルホスフェート等の芳香族リン酸エステルは、それぞれＴＰＰ、ＴＣＰ、ＣＤＰとして大八化学工業（株）から商業的に入手可能である。
【００３０】
これらの中でも、（Ｂ）可塑剤としては、フタレート化合物がタック性の観点から好ましい。また、水素添加したものが耐候性等の安定性に好ましく、水素添加型ポリ−α−オレフィン及びポリ−α−オレフィンが、（Ａ）成分と（Ｆ）成分との相溶性向上、安定性、硬化性、安全性等の観点から特に好ましい。かかる可塑剤の市販品としては、例えば、出光石油化学社製の水素添加型ポリ−α−オレフィン（商品名「ＰＡＯ−５０１０」）、ＩＮＥＯＳ社製のポリ−α−オレフィン（商品名「ＤＵＲＡＳＹＮ」）等を挙げることができる。これらの水酸基を有しない可塑剤は、１種を単独で又は２種類以上組み合わせて用いることができる。
【００３１】
上記（Ｂ）可塑剤の含有量は、（Ａ）成分及び（Ｂ）成分の総量を基準として、５〜８０質量％であることが好ましく、１０〜７０質量％であることがより好ましく、２０〜６０質量％であることが特に好ましい。この含有量が５質量％未満であると、引張弾性率が大きくなる傾向になり、８０質量％を超えるとベタツキが大きくなり、実用上使用し難くなる傾向にある。
【００３２】
＜（Ｃ）窒化ホウ素＞
本発明のウレタン樹脂組成物に用いる（Ｃ）窒化ホウ素は、高充填化により高い熱伝導率を得るため、リン遍状が凝集して球状を形成しているものが好ましい。また、その粒径は１０〜２５０μｍが好ましく、３０〜２００μｍがより好ましく、５０〜１５０μｍがさらに好ましい。かかる窒化ホウ素の市販品としては、例えば、電気化学工業社製の窒化ホウ素（商品名「ＳＧＰＳ」）、水島合金鉄社製の窒化ホウ素（商品名「ＨＰ−４０ＭＦ１００」）等を挙げることができる。これらは、１種を単独で又は２種類以上組み合わせて用いることができる。
【００３３】
また、（Ｃ）窒化ホウ素は、前述（Ａ）成分及び（Ｂ）成分の総量１００質量部に対して４０〜１００質量部である事が好ましい。（Ｃ）窒化ホウ素が４０質量部未満では熱伝導率が低く、１００質量部を超えると樹脂組成物の粘度が高くなり注入作業性が悪くなる。
【００３４】
＜（Ｄ）球状アルミナ＞
本発明に用いられる球状アルミナは、前述（Ａ）成分及び（Ｂ）成分の総量１００質量部に対して３０〜３００質量部であることが好ましく、５０〜２００質量部であることがさらに好ましく、７０〜１３０質量部が特に好ましい。配合量が３０質量部未満であると、高い熱伝導率がえられず、３００質量部を超えると、樹脂組成物の粘度が高くなり注入作業性に劣る。このような作用効果の観点から、球状アルミナの平均粒径は１〜３０μｍであることが好ましい。
球状アルミナの市販品としては、ＬＳ−１３０（日本軽金属（株）製、商品名）、ＤＡＷ−１０（（株）デンカ製、商品名）、ＡＸ３−３２Ｒ（（株）マイクロン製、商品名）などがある
【００３５】
＜（Ｅ）結晶シリカ＞
本発明に用いられる結晶シリカとしては、粉砕シリカが用いられる。
これら結晶シリカは、前述（Ａ）成分及び（Ｂ）成分の総量１００質量部に対して６０〜４００質量部であることが好ましく、８０〜３００質量部であることがさらに好ましく、１００〜２００質量部が特に好ましい。結晶シリカの配合量が６０重量％未満であると、液状時の無機充填剤が沈降しやすくなり、また硬化物にしたときの熱伝導率及び線膨張係数に悪影響を及ぼす。３００重量％を超えると脂組成物の粘度が高くなり注入作業性に劣る。このような作用効果の観点から、結晶シリカの平均粒径は１〜１０μｍであることが好ましい。結晶シリカの市販品としては、ＥＣ−１００（東海ミネラル（株）製、商品名）、ＳＱ−１０（キンセイマテック（株）製、商品名）などが挙げられる。
【００３６】
＜その他の成分＞
また、本発明のウレタン樹脂組成物には、必要に応じてシラン系、アルミ系あるいはチタン系等のカップリング剤を添加することができる。これらは、主剤に配合することが好ましい。ウレタン樹脂組成物にカップリング剤を添加することにより、（Ａ）成分及び（Ｂ）成分と（Ｃ）成分、（Ｄ）成分及び（Ｅ）成分との界面の濡れ性を向上させ、耐湿特性を向上させることができる。
【００３７】
シランカップリング剤としては、例えば、γ−メタクリルオキシプロピルトリメトキシシラン、γ−アミノプロピルトリエトキシシラン、γ−アミノプロピルトリメトキシシラン、イミダゾリンシラン、Ｎ−アミノエチルアミノプロピルトリメトキシシラン、Ｎ−フェニル−γ−アミノプロピルトリメトキシシラン、Ｎ−β−（Ｎ−ビニルベンジルアミノエチル）−γ−アミノプロピルトリメトキシシラン塩酸塩、Ｎ−３−（４−（３−アミノプロポキシ）ブトキシ）プロピル−３−アミノプロピルトリメトキシシラン、トリアジンシラン等のアミノシラン類；γ−グリシドキシプロピルトリメトキシシラン、４−グリシジルブチルトリメトキシシラン、γ−グリシドキシプロピルメチルジエトキシシラン、β−（３，４−エポキシシクロヘキシル）エチルトリメトキシシラン等のエポキシシラン類；γ−クロロプロピルトリメトキシシラン等のクロルシラン類；ビニルトリメトキシシラン、ビニルトリエトキシシラン等のビニルシラン類等が挙げられる。
【００３８】
また、チタネートカップリング剤としては、イソプロピルトリイソステアロイルチタネート、イソプロピルトリス（ジオクチルバイロホスフェート）チタネート、イソプロピルトリ（Ｎ−アミノエチルアミノエチル）チタネート、イソプロピルトリデシルベンゼンスルホニルチタネート等が挙げられる。
【００３９】
また、アルミネートカップリング剤としては、アセトアルコキシアルミニウムジイソプロピレート等が挙げられる。
【００４０】
本発明のウレタン樹脂組成物がカップリング剤を含有する場合、その含有量は、（Ａ）成分及び（Ｂ）成分の総量１００質量部に対して、０．５〜２質量部であることが好ましく、０．７〜１．０質量部であることがより好ましい。この含有量が０．５質量部未満では樹脂成分と（Ｄ）無機充填剤との界面の濡れ性が劣り、耐湿特性を向上させる効果が十分に得られない傾向がある。また、含有量が２質量部を超えるとウレタン樹脂組成物中にシランカップリング剤が未反応成分として残存し、硬化し難くなる傾向にある。
【００４１】
また、本発明のウレタン樹脂組成物には、必要に応じてアニオン系、カチオン系、両性又はノニオン系の界面活性剤を添加することができる。これらは、主剤に配合することが好ましい。
【００４２】
また、本発明のウレタン樹脂組成物には、必要に応じて赤リン、ヘキサブロモベンゼン、ジブロモフェニルグリシジルエーテル、ジブロモクレジルグリシジルエーテル、三酸化アンチモン等の難燃剤、ベンガラ、酸化第２鉄、カーボン、チタンホワイト等の着色剤、シリコーン系消泡剤、酸化防止剤等の各種添加剤を用いることができる。これらは、主剤に配合することが好ましい。
【００４３】
＜（Ｆ）ポリイソシアネート化合物＞
本発明のウレタン樹脂組成物の樹脂成分を構成する（Ｆ）ポリイソシアネート化合物は、１分子中に２個以上のイソシアネート基を含有するものである。かかる（Ｆ）ポリイソシアネート化合物としては、例えば、トリレンジイソシアネート（ＴＤＩ）、ジフェニルメタンジイソシアネート（ＭＤＩ）、カルボジイミド変性ジフェニルメタンジイソシアネート、ポリメチレンポリフェニルイソシアネート、フェニレンジイソシアネート、ナフタリン−１，５−ジイソシアネート、ｏ−トルイジンジイソシアネート、トリフェニルメタントリイソシアネート、トリス（イソシアネートフェニル）チオホスフェート、イソプロピルベンゼン−２，４−ジイソシアネート等の芳香族ポリイソシアネート；キシリレンジイソシアネート（ＸＤＩ）、テトラメチルキシリレンジイソシアネート（ＴＭＸＤＩ）等の脂肪族−芳香族ポリイソシアネート；ヘキサメチレンジイソシアネート、ドデカンジイソシアネート、リジンジイソシアネート、リジンエステルトリイソシアネート、１，６，１１−ウンデカントリイソシアネート、１，８−ジイソシアネート−４−イソシアネートメチルオクタン、１，３，６−ヘキサメチレントリイソシアネート、トリメチルヘキサメチレンジイソシアネート等の脂肪族ポリイソシアネート；トランスシクロヘキサン−１，４−ジイソシアネート、ビシクロヘプタントリイソシアネート、イソホロンジイソシアネート（ＩＰＤＩ）、ジシクロヘキシルメタンジイソシアネート（水素添加ＭＤＩ）、水素添加トリレンジイソシアネート、水素添加キシリレンジイソシアネート、水素添加テトラメチルキシリレンジイソシアネート等の脂環族ポリイソシアネート；上記ポリイソシアネート化合物の環化三量体（イソシアヌレート変性体）；上記ポリイソシアネート化合物のビューレット変性体；エチレングリコール、１，４−ブタンジオール、プロピレングリコール、ジプロピレングリコール、トリメチロールプロパン、ポリエーテルポリオール、ポリマーポリオール、ポリテトラメチレンエーテルグリコール、ポリエステルポリオール、アクリルポリオール、ポリアルカジエンポリオール、ポリアルカジエンポリオールの水素化物、部分鹸化エチレン−酢酸ビニル共重合体、ヒマシ油系ポリオール等のポリオール化合物と上記ポリイソシアネート化合物との付加反応物等が挙げられる。
【００４４】
上記ポリイソシアネート化合物の中でも、硬度（低弾性率化）の観点から、ジフェニルメタンジイソシアネートが好ましい。このジフェニルメタンジイソシアネートとしては、ミリオネートＭＴＬ（日本ポリウレタン工業（株）製、商品名）、ＬＦ−１２０９（Ｈｕｎｔｓｍａｎ（株）製、商品名）等が商業的に入手可能である。
【００４５】
また、上記ポリイソシアネート化合物は、１種を単独で用いてもよく、２種以上を混合して用いてもよい。
【００４６】
さらに、本発明に用いられる（Ｆ）ポリイソシアネート化合物としては、上記ポリイソシアネートのイソシアネート基をフェノール類、オキシム類、イミド類、メルカプタン類、アルコール類、ε−カプロラクタム、エチレンイミン、α−ピロリドン、マロン酸ジエチル、亜硫酸水素ナトリウム、ホウ酸等のブロック剤でブロックした、いわゆるブロックイソシアネート化合物を用いることもできる。
【００４７】
上述したイソシアネート化合物の中でも、常温で液状のものが、ハンドリング性、混合性の観点から好ましく用いられる。
【００４８】
本発明のウレタン樹脂組成物において、上記（Ｆ）ポリイソシアネート化合物は、上記（Ａ）ポリオール化合物の水酸基１当量に対し、イソシアネート基（ブロックされていてもよい）０．８〜１．２当量の範囲となる含有量で好適に用いられる。（Ｂ）ポリイソシアネート化合物の具体的な含有量は、（Ａ）成分及び（Ｂ）成分の総量を基準として、５〜８０質量％であることが好ましく、１０〜７０質量％であることがより好ましく、２０〜６０質量％であることが特に好ましい。この含有量が５質量％未満であると、硬化不良になりやすくなる傾向があり、８０質量％を超える場合でも硬化不良になりやすくなる傾向がある。
【００４９】
本発明のウレタン樹脂組成物の粘度（２５℃）は、作業性の観点から、１〜１００Ｐａ・ｓであることが好ましく、１〜６０Ｐａ・ｓであることがより好ましい。
【００５０】
ウレタン樹脂組成物の粘度（２５℃）は、有機溶剤を加えることで低くすることは可能であるが、有機溶剤を用いると、熱硬化する際に気泡が発生し、その気泡が硬化物中に残った場合、絶縁性が低下する要因となる。そのため、本発明のウレタン樹脂組成物が有機溶剤を含む場合、その含有量は、有機溶媒を含めたウレタン樹脂組成物の全量を基準として、５質量％以下とすることが好ましく、３質量％以下とすることがより好ましく、１質量％以下とすることが特に好ましい。なお、本発明のウレタン樹脂組成物は、有機溶媒を添加することなく十分に低粘度化することが可能である。したがって、本発明のウレタン樹脂組成物は、作業性に優れるとともに、硬化物中への気泡の発生を十分に抑制することができる。
【００５１】
本発明の電気電子部品は、上述した本発明のウレタン樹脂組成物を用いて絶縁処理されたものである。かかる電気電子部品は、絶縁処理を施す部位に上記ウレタン樹脂組成物を塗布等により配置し、ウレタン樹脂組成物を硬化させて硬化物（硬化膜）を形成することによって得ることができる。
【００５２】
ウレタン樹脂組成物は、例えば、８０〜１２０℃で１〜６時間加熱することにより硬化させることができる。
【００５３】
ウレタン樹脂組成物を硬化させた硬化膜の２５℃における引張弾性率は、５ＭＰａ以下であることが好ましく、０．０１〜５ＭＰａであることがより好ましく、０．０２〜３ＭＰａであることがさらに好ましく、０．１〜２ＭＰａであることが特に好ましい。引張弾性率が０．０１ＭＰａ未満であると、電気電子部品の基材を保護する効果が低くなる傾向にあり、５ＭＰａを超えると耐熱衝撃性が低下し、熱衝撃によって硬化膜のクラックや基材の損傷等が発生しやすくなる傾向にある。
【実施例】
【００５４】
以下、実施例により本発明をさらに詳述するが、本発明はこれによって制限されるものではない。
【００５５】
［実施例１〜３及び比較例１〜２］
表１に示す配合組成及び配合量で各成分を配合し、実施例１〜３及び比較例１〜２の絶縁処理用のウレタン樹脂組成物を調製した。このとき、表１中の（ａ）〜（ｈ）成分を（Ｉ）主剤、（ｉ）成分を（ＩＩ）硬化剤として別々に調製し、使用時に主剤と硬化剤とを混合することによってウレタン樹脂組成物を調製した。
【００５６】
なお、表１中の各成分の詳細は以下の通りである。
＜（Ａ）ポリオール化合物＞
（ａ）水酸基含有液状ポリブタジエン：ｐｏｌｙ  ｂｄ  Ｒ−４５ＨＴ（商品名、出光石油化学社製）
（ｂ）２官能のヒマシ油エステル交換物：ＵＲＩＣ  Ｙ−４０３（商品名、伊藤製油社製）
（ｃ）１官能のヒマシ油エステル交換物：ＵＲＩＣ  Ｈ−３１（商品名、伊藤製油社製）
＜（Ｂ）可塑剤＞
（ｄ）水酸基を含有しない可塑剤：ＤＵＲＡＳＹＮ  １７０（商品名、ＩＮＥＯＳ社製、ポリ−α−オレフィン）
＜（Ｃ）窒化ホウ素＞
（ｅ）窒化ホウ素：ＨＰ−４０ＭＦ１００（商品名  水島合金鉄社製）
＜（Ｄ）球状アルミナ＞
（ｆ）球状アルミナ：ＤＡＷ−１０（商品名、電気化学工業社製、平均粒径：１０μｍ）
＜（Ｅ）結晶シリカ＞
（ｇ）結晶シリカ：ＥＣ−１００（商品名、東海ミネラル社製、平均粒径：５μｍ）
＜その他＞
（ｈ）シランカップリング剤：Ｎ−２−（アミノ  エチル）−３−アミノプロピルトリエトキシシラン  ＫＢＭ−６０３（商品名、信越化学社製）
＜（Ｆ）ポリイソシアネート化合物＞
（ｉ）ポリイソシアネート：ミリオネートＭＴＬ（商品名、日本ポリウレタン社製）
【００５７】
（粘度の測定）
上記ウレタン樹脂組成物を、ラボスターラーを用いて１０００ｒｐｍで３分間攪拌し、１Ｔｏｒｒで３分間真空脱泡した後、２５℃の測定温度まで放置した。攪拌及び真空脱泡後のウレタン樹脂組成物について、２５℃における粘度を、Ｂ型粘度計を用いて測定した。その結果を表１に示す。この値が１５０Ｐａ・ｓ以下であれば作業性が良好、また、５０Ｐａ・ｓ以下であれば非常に作業性が良好と言える。
【００５８】
（熱伝導率の測定）
上記ウレタン樹脂組成物を、ラボスターラーを用いて１０００ｒｐｍで３分間攪拌し、１Ｔｏｒｒで３分間真空脱泡した後、１ｍｍ厚の板を作製する金型に注ぎ、１Ｔｏｒｒで１分間真空脱泡した後１００℃で１．５時間加熱し、２３℃で２４時間養生させて硬化物を得た。得られた硬化物は２ｍｍ角に切り出し、真空理工（株）製熱定数測定装置  ＴＣ−３０００型を用いて、レーザーフラッシュ法にて２５℃環境下の熱伝導率を測定した。その結果を表１に示す。この値が１．０Ｗ／ｍ・Ｋ以上なら熱伝導率が良好と言える。
【００５９】
（硬度の測定）
上記ウレタン樹脂組成物を、ラボスターラーを用いて１０００ｒｐｍで３分間攪拌し、１Ｔｏｒｒで３分間真空脱泡した後、直径６０ｍｍの金属シャーレ中に３０ｇ注入し、１００℃で４時間硬化させて硬化物を得た。得られた硬化物を、金属シャーレから取り出し、２５℃の測定温度まで放置して試料とした。この試料の２５℃における硬度を、高分子計器（株）製のゴム硬度計Ａ型を用いて測定した。その結果を表１に示す。この硬度の値が低いほど、硬化物の可撓性が高いことを意味し、硬度が８０以下であれば、絶縁処理用の硬化膜として十分な可撓性を有していると言える。
【００６０】
（絶縁性の測定）
上記ウレタン樹脂組成物を、ラボスターラーを用いて１０００ｒｐｍで５分間攪拌し、１０Ｔｏｒｒで５分間真空脱泡した後、１００℃で１．５時間加熱し、２３℃で２４時間養生させて硬化物を得た。得られた硬化物を、ＪＩＳ  Ｃ２１１０に準拠して絶縁破壊試験を行い、これを絶縁性として評価した。その結果を表１に示す。この値が１５ｋＶ／ｍｍ以上なら熱伝導率が良好と言える。
【００６１】
【表１】
2014111686.tif 000002